(57)【要約】  【課題】  本発明は、ガラス製品の外面にコーティングし、ガラス製品外面に十分な滑性を付与し、しかも耐磨耗性、耐水性にも優れるガラス用コーティング剤を提供することを目的とする。【解決手段】  カルボキシル基含有ポリオレフィン樹脂（ａ）の水性分散体（Ａ）と、ワックス状樹脂（ｂ１）を界面活性剤（ｂ２）で分散してなる水性分散体（Ｂ）と、水性媒体中でα，β−エチレン性不飽和二重結合基含有化合物（ｃ）を重合してなるコアシェル型樹脂微粒子水性分散体（Ｃ）と、を必須成分とする水性分散体樹脂組成物を使用したガラス用コーティング剤、及びガラス製品。【選択図】なし【特許請求の範囲】
【請求項１】
カルボキシル基含有ポリオレフィン樹脂（ａ）の水性分散体（Ａ）と、
ワックス状樹脂（ｂ１）を界面活性剤（ｂ２）で分散してなる水性分散体（Ｂ）と、
水性媒体中でα，β−エチレン性不飽和二重結合基含有化合物（ｃ）を重合してなるコアシェル型樹脂微粒子水性分散体（Ｃ）とを必須成分とする水性分散体樹脂組成物。
【請求項２】
水性分散体樹脂組成物の不揮発成分全量中、
水性分散体（Ａ）の不揮発成分を０．５〜３０重量％、
水性分散体（Ｂ）の不揮発成分を０．５〜３０重量％、
水性分散体（Ｃ）の不揮発成分を４０〜９９重量％、
含有することを特徴とする請求項１記載の水性分散体樹脂組成物。
【請求項３】
カルボキシル基含有ポリオレフィン樹脂（ａ）が、マレイン酸もしくはマレイン酸誘導体の共重合体であることを特徴とする請求項１または２記載の水性分散体樹脂組成物。
【請求項４】
カルボキシル基含有ポリオレフィン樹脂（ａ）の酸価が、５〜５００ｍｇＫＯＨ／ｇであることを特徴とする請求項１〜３いずれか記載の水性分散体樹脂組成物。
【請求項５】
ワックス状樹脂（ｂ１）が、ポリオレフィンワックス（ｂ１−１）、エステルワックス（ｂ１−２）、またはアミドワックス（ｂ１−３）のいずれか１種類を含有することを特徴とする請求項１〜４いずれか記載の水性分散体樹脂組成物。
【請求項６】
コアシェル型樹脂微粒子水性分散体（Ｃ）のシェル部が、
芳香族含有のα，β−エチレン性不飽和二重結合基含有化合物（ｃ１）と、カルボキシル基含有のα，β−エチレン性不飽和二重結合基含有化合物（ｃ２）とを共重合してなる樹脂（Ｘ）であり、
コアシェル型樹脂微粒子水性分散体（Ｃ）のコア部が、
メチルメタクリレートおよび／またはメチルアクリレートと、
炭素数２から８のアルキル基含有のα，β−エチレン性不飽和二重結合基含有化合物（ｃ３）とを共重合してなる樹脂（Ｙ）であることを特徴とする請求項１〜５いずれか記載の水性分散体樹脂組成物。
【請求項７】
樹脂（Ｘ）が、
化合物（ｃ１）２０〜７０重量％と、
化合物（ｃ２）３０〜４０重量％とを共重合してなる樹脂（ｘ１）であり、
樹脂（Ｙ）が、
メチルメタクリレートおよび／またはメチルアクリレート２０〜５０重量％と、
化合物（ｃ３）４０〜８０重量％とを共重合してなる樹脂（ｙ１）であることを特徴とする請求項６記載の水性分散体樹脂組成物。
【請求項８】
水性分散体（Ａ）、水性分散体（Ｂ）、及び水性分散体（Ｃ）に含有される樹脂の平均粒子径が、それぞれ、０．０１〜１０．０μｍの範囲であることを特徴とする請求項１〜７いずれか記載の水性分散体樹脂組成物。
【請求項９】
更に、シラン化合物(Ｄ)を含有することを特徴とする請求項１〜８いずれか記載の水性コーティング剤水性分散体樹脂組成物。
【請求項１０】
更に、表面改質剤(Ｅ)を含有することを特徴とする請求項１〜９いずれか記載の水性コーティング剤水性分散体樹脂組成物。
【請求項１１】
更に、色材（Ｆ）を含有することを特徴とする請求項１〜１０いずれか記載の水性分散体樹脂組成物。
【請求項１２】
請求項１〜１１いずれか記載の水性分散体樹脂組成物を用いたガラス用コーティング剤。
【請求項１３】
ガラス基材上に、請求項１２記載のガラス製品のコーティング方法ガラス用コーティング剤がコーティングされてなるコーティングガラス製品。
【発明の詳細な説明】
【技術分野】
【０００１】
本発明は、ガラス製品の外面にコーティングし、ガラス製品外面に十分な滑性を付与し、しかも耐磨耗性、耐水性にも優れるコーティング剤、及びガラス製品にこのコーティング剤をコーティングする方法、ならびにこのコーティング剤を外面にコーティングしたガラス製品に関する。
【背景技術】
【０００２】
ガラス容器などのガラス製品は、滑性を付与させる為に、成形直後の高温のガラス容器外面にホットエンドコーティングと言われる金属酸化物(酸化スズ、酸化チタン等)をコーティングし、さらにコールドエンドコーティングと言われるポリエチレン樹脂等のコーティングが行われている。しかし、金属酸化物コーティング皮膜と樹脂コーティング皮膜との密着不足や、樹脂コーティング皮膜の磨耗により、搬送ラインにおけるガイド汚れや、ガラス容器の滑性低下等をが問題となっている。
【０００３】
一方、近年のガラス容器製造ライン、食品メーカー等のガラス容器ユーザーにおける充填ラインの高速化に伴い、ガラス容器に施されたコールドエンドコーティングの磨耗やガラス容器表面からの磨耗・脱落に起因する搬送ラインの汚染の問題が顕在化してきた。
【０００４】
これらの課題を解決するため、ポリエチレンワックスとシランカップリング剤とを含有するコールドエンドコーティング剤の開発も行われており(特許文献１参照)、一定の成果が得られているが、ガラス容器ユーザーでのラインの更なる高速化に伴い、更に磨耗や脱落をし難いコーティングを可能にするコールドエンドコーティング剤が求められている。
【０００５】
従来、コールドエンドコーティング剤以外に、ガラス製品のコーティング剤として、樹脂とシランカップリング剤とを含む組成物が刊行物に記載されている(特許文献２、３)。しかしながら、同記載によれば、それらのコーティング剤により瓶表面にコーティングを施した場合、その表面滑り角は２０°以上と大きい、すなわち滑性が悪いことが示されている。また、同文献に記載されたコーティング剤の具体例としては、樹脂としてポリウレタン樹脂エマルジョンまたはメタクリル酸とエチレンとの共重合体(ケミパールＳ−１００(登録商標))を用いたものが記載されるに止まる。
【０００６】
また、α−オレフィンと無水マレイン酸との共重合体やその部分エステル体を分散安定剤として含む塗工用吸水性樹脂分散体(特許文献４)や該樹脂からなる顔料分散剤(特許文献５)、該樹脂の水性分散対の存在下、顔料を分散させた水性インキ(特許文献６，７)が知られている。しかし、これらの分散体や分散剤、水性インキは、基材、特にガラス製品に強固に接着したコーティングを形成することを目的としたものではない。
【０００７】
特許文献８には、無水マレイン酸／α―オレフィン共重合体と、酸化ポリエチレンと、セルロース又はセルロース誘導体からなるコーティング剤が開示されているが、金属酸化物コーティング被膜と樹脂コーティング被膜の密着不足、樹脂コーティング被膜の耐摩耗性不足により、搬送ラインガイドなどに樹脂が転写・付着し、ガイド汚れ、ガラス容器の滑性低下などを起こすという課題があった。
【０００８】
【特許文献１】特開２００２−２４１１４５号公報
【特許文献２】特開昭５７−１４５４６６号公報
【特許文献３】特開昭５７−３８６９号公報
【特許文献４】特開平４−２５５７０４号公報
【特許文献５】特開平１−２６１４７４号公報
【特許文献６】特開２００４−９１５１９号公報
【特許文献７】特開２００２−９１５２０号公報
【特許文献８】特開２０１２−２２４８２４号公報
【発明の概要】
【発明が解決しようとする課題】
【０００９】
本発明の目的は、ガラス製品の外面にコーティングし、ガラス製品外面に十分な滑性を付与し、しかも耐磨耗性、耐水性にも優れるガラス用コーティング剤を提供することである。本発明の更なる目的は、本発明のガラス用コーティング剤をガラス製品の外面にコーティングすることで、ガラス製品表面の傷付き防止機能を発現し、かつガラス製品表面のコーティングの磨耗・脱落に起因する搬送ライン、特にコンベアガイドの汚染を防止できるガラス製品を提供することを目的とする。
【課題を解決するための手段】
【００１０】
本発明者らは、上記諸問題点を考慮し解決すべく鋭意研究を重ねた結果、本発明に至った。
すなわち、本発明は、カルボキシル基含有ポリオレフィン樹脂（ａ）の水性分散体（Ａ）と、ワックス状樹脂（ｂ１）を界面活性剤（ｂ２）で分散してなる水性分散体（Ｂ）と、水性媒体中でα，β−エチレン性不飽和二重結合基含有化合物（ｃ）を重合してなるコアシェル型樹脂微粒子水性分散体（Ｃ）とを必須成分とする水性分散体樹脂組成物に関する。
【００１１】
すなわち、本発明は、水性分散体樹脂組成物の不揮発成分全量中、
水性分散体（Ａ）の不揮発成分を０．５〜３０重量％、
水性分散体（Ｂ）の不揮発成分を０．５〜３０重量％、
水性分散体（Ｃ）の不揮発成分を４０〜９９重量％、
含有することを特徴とする上記水性分散体樹脂組成物に関する。
【００１２】
すなわち、本発明は、カルボキシル基含有ポリオレフィン樹脂（ａ）が、マレイン酸もしくはマレイン酸誘導体の共重合体であることを特徴とする上記水性分散体樹脂組成物に関する。
【００１３】
すなわち、本発明は、カルボキシル基含有ポリオレフィン樹脂（ａ）の酸価が、５〜５００ｍｇＫＯＨ／ｇであることを特徴とする上記水性分散体樹脂組成物に関する。
【００１４】
すなわち、本発明は、ワックス状樹脂（ｂ１）が、ポリオレフィンワックス（ｂ１−１）、エステルワックス（ｂ１−２）、またはアミドワックス（ｂ１−３）のいずれか１種類を含有することを特徴とする上記水性分散体樹脂組成物に関する。
【００１５】
すなわち、本発明は、コアシェル型樹脂微粒子水性分散体（Ｃ）のシェル部が、
芳香族含有のα，β−エチレン性不飽和二重結合基含有化合物（ｃ１）と、カルボキシル基含有のα，β−エチレン性不飽和二重結合基含有化合物（ｃ２）とを共重合してなる樹脂（Ｘ）であり、
コアシェル型樹脂微粒子水性分散体（Ｃ）のコア部が、
メチルメタクリレートおよび／またはメチルアクリレートと、
炭素数２から８のアルキル基含有のα，β−エチレン性不飽和二重結合基含有化合物（ｃ３）とを共重合してなる樹脂（Ｙ）であることを特徴とする上記水性分散体樹脂組成物に関する。
【００１６】
すなわち、本発明は、樹脂（Ｘ）が、
化合物（ｃ１）２０〜７０重量％と、
化合物（ｃ２）３０〜４０重量％とを共重合してなる樹脂（ｘ１）であり、
樹脂（Ｙ）が、
メチルメタクリレートおよび／またはメチルアクリレート２０〜５０重量％と、
化合物（ｃ３）４０〜８０重量％とを共重合してなる樹脂（ｙ１）であることを特徴とする上記水性分散体樹脂組成物に関する。
【００１７】
すなわち、本発明は、水性分散体（Ａ）、水性分散体（Ｂ）、及び水性分散体（Ｃ）に含有される樹脂の平均粒子径が、それぞれ、０．０１〜１０．０μｍの範囲であることを特徴とする上記水性分散体樹脂組成物に関する。
【００１８】
すなわち、本発明は、更に、シラン化合物(Ｄ)を含有することを特徴とする上記水性分散体樹脂組成物に関する。
【００１９】
すなわち、本発明は、更に、表面改質剤(Ｅ)を含有することを特徴とする上記水性分散体樹脂組成物に関する。
【００２０】
すなわち、本発明は、更に、色材（Ｆ）を含有することを特徴とする上記水性分散体樹脂組成物に関する。
【００２１】
すなわち、本発明は、上記水性分散体樹脂組成物を用いたガラス用コーティング剤に関する。
【００２２】
すなわち、本発明は、ガラス基材上に、上記ガラス用コーティング剤がコーティングされてなるガラス製品に関する。
【発明の効果】
【００２３】
本発明により、ガラス製品外面に十分な滑性を付与し、しかも耐磨耗性、耐水性にも優れる水性コーティング剤が提供でき、更には、該水性コーティング剤により表面処理を施したガラス製品は、その製造ラインやユーザーサイド(食品工場等)でコンベアガイド等の搬送ラインを汚染することがないという特徴を有する。
【発明を実施するための形態】
【００２４】
本発明の水性分散体樹脂組成物は、カルボキシル基含有ポリオレフィン樹脂（ａ）の水性分散体（Ａ）と、ワックス状樹脂（ｂ１）を界面活性剤（ｂ２）で分散してなる水性分散体（Ｂ）と、水性媒体中でα，β−エチレン性不飽和二重結合基含有化合物（ｃ）を重合してなるコアシェル型樹脂微粒子水性分散体（Ｃ）と、を必須成分として含有したものである。
本発明の水性分散体樹脂組成物は、水性分散体（Ａ）、水性分散体（Ｂ）、及び水性分散体（Ｃ）を必須として含有することにより、コーティング剤として使用した場合には、ガラス製品外面に十分な滑性を付与することで、傷付き防止機能等の耐擦傷性、さらには耐水性にも優れるコーティング層を形成することが可能となる。また、高密着性を維持するため、コーティング後の磨耗・脱落に起因する耐磨耗性が良好となり、搬送ライン、特にコンベアガイドの汚染を防止することが可能となる。
また、本発明のガラス製品とは、板ガラス、ガラス瓶、ガラス製の食器や花瓶等、ガラスを原料とした製品全てを含む。
【００２５】
以下、水性分散体樹脂組成物の構成成分について具体的に説明する。
【００２６】
＜水性分散体（Ａ）＞
本発明のカルボキシル基含有ポリオレフィン樹脂（ａ）の水性分散体（Ａ）とは、カルボキシル基含有ポリオレフィン樹脂（ａ）をアンモニアやアルカリ金属等を含有し、必要に応じて、後述の界面活性剤（ｂ２）を加えて水に分散した水性分散体である。水性分散体（Ａ）の不揮発成分は１０〜７０重要％であることが好ましい。不揮発成分が１０％以上であると、樹脂（ａ）の分散粒子がコーティングした際に、隙間無く融着しやすくなるため、均一なコーティング層を形成することが可能となる。７０％以下であると、コーティングに最適な粘度を確保することが可能となる。
【００２７】
また、水性分散体（Ａ）に含有される樹脂（ａ）の平均粒子径は０．０１〜５．０μｍの範囲であることが好ましい。平均粒子径が０．０１μｍ以上であると、コーティング剤として使用した場合に、コーティング層が均一となり、十分な滑性を付与することが可能となる。また、５．０μｍ以下であると、分散安定化が図られ、水分散体を長期保存しても問題無く使用が可能となる。
【００２８】
カルボキシル基含有ポリオレフィン樹脂（ａ）は、極性基であるカルボキシル基を多く持つので、ガラス面及びガラス面に施した金属酸化物膜との密着性が良くなる。また、樹脂（ａ）は融点が低いので、ガラス容器のコーティング剤として使用した際にコールドエンド(徐冷炉の出口付近)におけるガラス温度でも融解しやすく、ガラス面またはガラス面に施された酸化金属膜上に広い接着面積で熱融着する。このため樹脂（ａ）被膜は剥がれ難く、搬送ラインのガイドを汚したり、滑性低下を防止する効果を有する。
【００２９】
樹脂（ａ）としては、炭化水素を主鎖としてなり、その構造中の少なくとも一部にポリオレフィン構造を有し、側鎖、あるいは末端にカルボキシル基を有する樹脂であり、ポリオレフィン樹脂を、後からカルボキシル基含有化合物で変合成して得られた樹脂（ａ１）とαオレフィンとカルボキシル基含有化合物とで共重合した樹脂（ａ２）に大別され、前者は酸価が低く、後者は酸価が高いのが特徴である。
【００３０】
樹脂（ａ１）に用いられるポリオレフィン樹脂としては、プロピレンホモポリマー、プロピレン−エチレンブロック共重合体樹脂、プロピレン−エチレンランダム共重合体樹脂、プロピレン−αオレフィンブロック共重合体樹脂、プロピレン−αオレフィンランダム共重合体樹脂、プロピレン−ブテンブロック共重合体樹脂、プロピレン−ブテンランダム共重合体樹脂、高密度ポリエチレン、低密度ポリエチレン、エチレン−酢酸ビニル共重合体、エチレン−シクロオレフィン共重合体等が挙げられる。
【００３１】
樹脂（ａ２）に用いられるαオレフィンとしては、より具体的に、例えば、エチレンやプロピレン、１−ブテン、１−ペンテン、１−ヘキセン、１−オクテン、１−デセン、１−エイコセン等のαオレフィンやその単独や共重合体類；
【００３２】
例えば、シクロペンテン、シクロオクテン、３−メチルシクロペンテン、２−ノルボルネン、５−メチル−２−ノルボルネン、２−テトラシクロドデセン、５−アセチル−２−ノルボルネン、８−メトキシカルボニル−２−テトラシクロドデセン等のシクロオレフィンやその単独や共重合体類が挙げらる。
上記オレフィンモノマーに加えて、イソプレン、クロロプレンおよびブタジエン等のジエン系モノマーや、スチレン、アクリロニトリル等を共重合してもよい。
【００３３】
樹脂（ａ）を構成するカルボキシル基含有化合物としては、後述のカルボキシル基含有のα，β−エチレン性不飽和二重結合基含有化合物（ｃ２）が挙げられるが、特にアクリル酸、メタクリル酸、無水マレイン酸が工業的に有利であり、本発明では生産性の点でマレイン酸もしくはマレイン酸誘導体であることが特に好ましい。
【００３４】
なお、無水マレイン酸／α―オレフィン共重合体の樹脂（ａ）の酸変性率は１０重量％以上が望ましい。また、酸価が、５〜５００ｍｇＫＯＨ／ｇであることが好ましく、１０〜３００ｍｇＫＯＨ／ｇの範囲が特に好ましい。酸価が５ｍｇＫＯＨ／ｇであると、ガラス面またはガラス面に施された金属膜に対して、密着性が向上するだけで無く、平均粒子径も小さくすることが可能となり、より平滑な塗膜を作成することが可能となり、また、５００ｍｇＫＯＨ／ｇ以下であると、耐水性が低下しないため好ましい。
【００３５】
樹脂（ａ）は、融点１００℃以上で針入度３以下の高融点、高密度であることが望ましい。融点が１００℃以上であると、本発明の水性分散体樹脂組成物をガラス容器のコーティング剤として使用した際、コールドエンドでのコーティングで溶融しにくくなり微粒子としてコーティング被膜中に存在し、針入度３以下の高密度であることによって滑性が向上し、耐摩耗性が付与される。樹脂（ａ）の融点の上限について制限はないが、通常の樹脂（ａ）の融点は１４０℃以下である。
ここで、針入度とは、ＪＩＳ Ｋ２２０７、及びＫ２２３５に規定されている硬さを表す指標で有り、温度、荷重、及び時間の三つの項目が重要で有り、一般的には、温度２５℃、荷重１００ｇ、時間５秒にてが示されている。工業用の硬質の樹脂は、４０以下である。
【００３６】
本発明における樹脂（ａ）の重量平均分子量は５００〜５００，０００の範囲であり、特に１，０００〜２００，０００が好ましい。平均分子量が５００未満では、水性分散体樹脂組成物をガラス容器のコーティング剤として使用した際、ガラス面への密着強度等の諸物性を低下させるだけでなく、コーティング層の耐殺傷性が低下してしまう。重量平均分子量が５００，０００を超えると、後述の水性分散体（Ｃ）と相溶し難くなり、またコーティング時あるいは成膜時の溶融剪断力の大きさによって、ガラス面への密着性が変化するため、一定の耐久性を得るのが非常に難しくなる。
【００３７】
＜水性分散体（Ｂ）＞
酸化ポリエチレンは、融点１００℃以上で針入度３以下の高融点、高密度であることが望ましい。融点が１００℃以上であると、コールドエンドでのコーティングで溶解しにくくなり微粒子としてコーティング被膜中に存在し、針入度３以下の高密度であることによって滑性が向上し、耐摩耗性が付与される。酸化ポリエチレンの融点の上限について制限はないが、通常の酸化ポリエチレンの融点は１４０℃以下である。
水性分散体（Ｂ）は、ワックス状樹脂（ｂ１）を、界面活性剤（ｂ２）を使用して、水に分散した水分散体であり、必要に応じて、アンモニアやアルカリ金属を含有する。
【００３８】
水性分散体（Ｂ）の不揮発成分は、水性分散体（Ａ）と同様に１０〜７０％の範囲が好ましい。不揮発成分が１０％以上であると、ワックス状樹脂（ｂ１）の分散粒子がコーティングした際に、隙間無く融着しやすくなるため、均一なコーティング層を形成することが可能となる。７０％以下であると、コーティングに最適な粘度を確保することが可能となる。
また、水性分散体（Ｂ）に、含有されるワックス状樹脂（ｂ１）の平均粒子径は０．０１〜１０．０μｍの範囲であることが好ましい。平均粒子径が０．０１μｍ以上であると、コーティング剤として使用した場合には、コーティング層が均一となり、十分な滑性を付与することが可能となる。また、１０．０μｍ以下であると、分散安定化が図られ、水分散体を長期保存しても問題無く使用が可能となる。
【００３９】
ワックス状樹脂（ｂ１）は、融点が、５０℃〜１１０℃の範囲であることが好ましい。融点が１１０℃以下であると、本発明の水性分散体樹脂組成物をガラス容器のコーティング剤として使用した際に、ワックス状樹脂（ｂ１）が溶融し易く、ガラス面またはガラス面に施された金属酸化物膜への密着性が向上する。一方融点が５０℃以上であると、内容物を充填するときの温水洗浄でワックス状樹脂（ｂ１）が脱落し難くなる。
【００４０】
ワックス状樹脂（ｂ１）は、重量平均分子量が５０，０００未満でＪＩＳ Ｋ７２１０に準じてＭＦＲ測定が不可能であるもののを通常一般に「ワックス」とよばれ、天然ワックスと合成ワックスに大別される。合成ワックスとしては半合成ワックスと全合成ワックスがある。半合成ワックスとは、天然ワックスまたはワックス様材料を、エステル化、アミド化、酸性ワックスの中和等の化学的処理により変性したものであり、ポリオレフィンワックス（ｂ１−１）、エステルワックス（ｂ１−２）、またはアミドワックス（ｂ１−３）に区別される。耐熱性を考慮すると合成ワックスを用いることが好ましく、これらはそれぞれ単独、あるいは併用して使用することができる。尚、ワックス状樹脂（ｂ１）には、カルボキシル基を含有していても問題無い。
【００４１】
ポリオレフィンワックス（ｂ１−１）としては、パラフィンワックス、マイクロクリスタリンワックス、ペトロラタム等の石油ワックスや、水溶液中で分散可能な公知の各種ポリオレフィンを用いることができる。例えばポリエチレン、ポリプロピレン、ポリブテン、エチレンとプロピレンとの共重合体、エチレン又は/及びプロピレンとその他コモノマーとの共重合体が好ましく挙げられる。また、前述のαオレフィンコモノマー同士２種類以上の共重合体も用いることができ、例えばαオレフィンモノマーと酢酸ビニル、アクリル酸エステル、メタクリル酸エステルなどのコモノマーとの共重合体なども挙げられる。
また、本発明の効果が得られる場合は、必要に応じて上記ポリオレフィンワックスに親水性高分子や極性モノマー及び一般的な反応性基を共重合もしくはグラフト反応させて用いても良い。なお単に共重合体という場合はランダム共重合体であってもブロック共重合体であってもよい。また、水性ポリオレフィンワックスを分散させた水溶液はｐＨが７〜１０であることが望ましい。
【００４２】
本発明におけるエステルワックス（ｂ１−２）としては、キャリデリラワックス、カルナウバワックス、ライスワックス、木ろうなどの植物系ワックス、そして蜜蝋、ラノリン、鯨ろうなどの動物系ワックス、さらにモンタンワックス、オゾケライト、セレシンなどの鉱物系ワックス等の天然ワックスが挙げられる。また、脂肪酸にアルコールが１つ以上結合した脂肪酸エステルが合成ワックスとして挙げられる。
【００４３】
アルコールとしては１価もしくは多価のアルコールを用いることができる。１価アルコールとしては炭素数が６以上の高級アルコールを用いることが好ましく、炭素数が１０以上の高級アルコールを用いることがより好ましい。具体例としては、例えば、ミスチリルアルコール、ステアリルアルコール、オレイルアルコールが例示されるが、これらに限定されるものではない。また、多価アルコールとしては２価アルコールおよび３価以上のアルコールがあげられる。２価アルコールとしては、エチレングリコール、ジエチレングリコール、トリエチレングリコール、プロピレングリコール、ネオペンチルグリコール、１，６−ヘキサンジオールが、３価以上のアルコールとしては、グリセリン、ジグリセリン、トリグリセリン、トリメチロールエタン、トリメチロールプロパン、ペンタエリトリトール、ジペンタエリトリトール、マンニトール、ソルビトールが例示されるが、これらに限定されるものではない。本発明では、グリセリン、プロピレングリコール、ペンタエリトリトール、ジペンタエリトリトールが好ましく、グリセリン、ジペンタエリトリトールがより好ましい。
【００４４】
また、脂肪酸としては、カプロン酸、ラウリン酸、トリデシル酸、ミリスチン酸、パルミチン酸、ステアリン酸、モンタン酸、メリシン酸など飽和脂肪酸、またはオレイン酸、リノール酸、リノレン酸、リシノール酸などの不飽和脂肪酸等が挙げられる。また、１２−ヒドロキシステアリン酸などのヒドロキシ脂肪酸やアジピン酸などの脂肪族ジカルボン酸も挙げられる。本発明では、ミリスチン酸、パルミチン酸、ステアリン酸、１２−ヒドロキシステアリン酸、オレイン酸が好ましく、ステアリン酸または１２−ヒドロキシステアリン酸のトリグリセライドがより好ましい。
市販されている脂肪酸エステルの例としては理研ビタミン社製の「リケマール」等があげられる。
【００４５】
本発明におけるアミドワックス（ｂ１−３）としては、カルボン酸アミド、スルホン酸アミド、あるいはリン酸アミド等、アミド結合を有するワックスが挙げられるが、耐熱性等の点で、カルボン酸アミドが好ましく、脂肪酸アミドが特に好ましく使用される。
脂肪酸アミドとしては、ラウリン酸アミド、パルミチン酸アミド、オレイン酸アミド、ヒドロキシステアリン酸アミド等の脂肪族モノカルボン酸アミド；
Ｎ−オレイルオレイン酸アミド、Ｎ−ステアリルオレイン酸アミド等のＮ−置換脂肪族モノカルボン酸アミド；
メチレンビスステアリン酸アミド、エチレンビスステアリン酸アミド等の脂肪族ビスカルボン酸アミド；
Ｎ，Ｎ'−エチレン−ビス−オレイルアミド、Ｎ，Ｎ'−エチレンビスステアリン酸アミド、Ｎ，Ｎ'−メチレンビスステアリン酸アミドなどのＮ−置換脂肪族カルボン酸ビスアミドを含む脂肪族カルボン酸アミド、あるいは水酸基をさらに有するヒドロキシ脂肪酸アミドなどが挙げられる。これらの化合物が有するアミド基は１個でも２個以上でもよい。市販されているアマイドワックスの例としては花王社製の「カオーワックス」等があげられる。
【００４６】
本発明のワックス状樹脂（ｂ１）は、１種だけを用いてもよいし、あるいは、複数種を併用してもよいが、耐熱性を考慮すると合成ワックスを用いることが好ましい。本発明の水性分散体樹脂組成物をコーティング剤として使用した場合には、コーティング層に十分な滑性を付与するための優位性は、（ｂ１−１）≧（ｂ１−２）＞（ｂ１−３）であるが、コーティング時の条件や、コーティング後のガラス製品の使用状況により、適時配合することで、良好なコーティング層を得ることが可能となる。
【００４７】
本発明のワックス状樹脂（ｂ１）を界面活性剤（ｂ２）で分散してなる水性分散体（Ｂ）のうち、界面活性剤（ｂ２）は、極性物質と非極性物質を均一に混合させる働きを持つもので有り、本発明ではワックス状樹脂（ｂ１）を水媒体に安定分散させる機能を有する化合物である。このような界面活性剤（ｂ２）としては、アニオン系界面活性剤、ノニオン系界面活性剤、カチオン系界面活性剤、及び両性界面活性剤が挙げられる。
【００４８】
アニオン系界面活性剤としては、より具体的に、オレイン酸ナトリウムなどの高級脂肪酸塩類、ドデシルベンゼンスルホン酸ナトリウムなどのアルキルアリールスルホン酸塩類、ラウリル硫酸ナトリウムなどのアルキル硫酸エステル塩類、ポリエキシエチレンラウリルエーテル硫酸ナトリウムなどのポリオキシエチレンアルキルエーテル硫酸エステル塩類、ポリオキシエチレンノニルフェニルエーテル硫酸ナトリウムなどのポリオキシエチレンアルキルアリールエーテル硫酸エステル塩類、モノオクチルスルホコハク酸ナトリウム、ジオクチルスルホコハク酸ナトリウム、ポリオキシエチレンラウリルスルホコハク酸ナトリウムなどのアルキルスルホコハク酸エステル塩およびその誘導体類、ポリオキシエチレンジスチレン化フェニルエーテル硫酸エステル塩類等の非反応性のアニオン性非反応性乳化剤系界面活性剤類；
【００４９】
アルキルエーテル系（市販品としては、第一工業製薬株式会社製アクアロンＫＨ−０５、株式会社ＡＤＥＫＡ製アデカリアソープＳＲ−１０Ｎ、花王株式会社製ラテムルＰＤ−１０４など）、スルフォコハク酸エステル系（市販品としては、花王株式会社製ラテムルＳ−１２０、三洋化成株式会社製エレミノールＪＳ−２など）、アルキルフェニルエーテル系もしくはアルキルフェニルエステル系（市販品としては、第一工業製薬株式会社製アクアロンＨ−２８５５Ａ、株式会社ＡＤＥＫＡ製アデカリアソープＳＤＸ−２２２など）、（メタ）アクリレート硫酸エステル系（市販品としては、日本乳化剤株式会社製アントックスＭＳ−６０、三洋化成工業株式会社製エレミノールＲＳ−３０など）、リン酸エステル系（市販品としては、第一工業製薬株式会社製Ｈ−３３３０ＰＬ、株式会社ＡＤＥＫＡ製アデカリアソープＰＰ−７０など）等の反応性のアニオン系界面活性剤類等が挙げられる。
【００５０】
ノニオン系界面活性剤としては、より具体的に、例えば、ポリオキシエチレンラウリルエーテルなどのポリオキシエチレンアルキルエーテル類、ポリオキシエチレンオクチルフェニルエーテルなどのポリオキシエチレンアルキルフェニルエーテル類、ソルビタンモノラウレートなどのソルビタン高級脂肪酸エステル類、ポリオキシエチレンソルビタンモノラウレートなどのポリオキシエチレンソルビタン高級脂肪酸エステル類、ポリオキシエチレンモノラウレートなどのポリオキシエチレン高級脂肪酸エステル類、オレイン酸モノグリセライドなどのグリセリン高級脂肪酸エステル類、ポリオキシエチレンジスチレン化フェニルエーテル等の非反応性のノニオン反応性乳化剤系界面活性剤類；
【００５１】
例えば、アルキルエーテル系（市販品としては、株式会社ＡＤＥＫＡ製アデカリアソープＥＲ−１０、花王株式会社製ラテムルＰＤ−４２０など）、アルキルフェニルエーテル系もしくはアルキルフェニルエステル系（市販品としては第一工業製薬株式会社製アクアロンＲＮ−１０、株式会社ＡＤＥＫＡ製アデカリアソープＮＥ−１０など）、（メタ）アクリレート硫酸エステル系（市販品としては、日本乳化剤株式会社製ＲＭＡ−５６４など）等の反応性のノニオン反応性乳化剤系界面活性剤類等が挙げられる。
【００５２】
カチオン系界面活性剤としては、例えば、アルキルアミン塩、第４級アンモニウム塩、アルキルピリジニウム塩、アルキルイミダゾリウム塩等が挙げられる。
【００５３】
両性界面活性剤としては、例えば、アルキルベタイン、アルキルアミンオキサイド、ホスファジルコリン等が挙げられ、１種だけを用いてもよいし、あるいは、複数種を併用してもよいが、これらに限定されるものではない。
【００５４】
本発明のワックス状樹脂（ｂ１）を界面活性剤（ｂ２）で分散してなる水性分散体（Ｂ）は、ワックス状樹脂（ｂ１）を界面活性剤（ｂ２）及び水とを混合して、ディスパー、ホモミクサー、プラネタリミキサ、あるいはニーダー等の撹拌乳化混合器を用いて、強制乳化することが知られている。これらの乳化器は、水中の非水系物質のいわゆる油滴を粉砕し、もしくは撹拌による油滴同士の衝突によって油滴を微細化し、界面活性剤（ｂ２）によってワックス状樹脂（ｂ１）の微粒子を安定化させる方法であり、安定な水性分散体（Ｂ）を得ることができる。また強制乳化には必要に応じて、少量の有機溶剤を使用する場合もあるが、特に問題は無い。
【００５５】
本発明の水性分散体（Ｂ）におけるワックス状樹脂（ｂ１）は、水中で粒子径０．０１〜１．０１０μｍであることが好ましい。粒子径が０．１０．０１μｍ未満であると必要な耐殺傷性を得られず、１．０１０μｍより大きいと水分散体中に均一に分散させることが難しくなり、ガラス面にコーティングした際にムラができる懸念があるため好ましくない。
【００５６】
＜水性分散体（Ｃ）＞
本発明の水性媒体中でα，β−エチレン性不飽和二重結合基含有化合物（ｃ）を重合してなるコアシェル型樹脂微粒子水性分散体（Ｃ）について説明する。
なお、本願では、「（メタ）アクリロイル」、「（メタ）アクリル酸」、「（メタ）アクリレート」、「（メタ）アクリロイルオキシ」、及び「（メタ）アリル」と表記した場合には、特に説明がない限り、それぞれ、「アクリロイル及び／又はメタクリロイル」、「アクリル酸及び／又はメタクリル酸」、「アクリレート及び／又はメタクリレート」、「アクリロイルオキシ及び／又はメタクリロイルオキシ」、及び「アリル及び／又はメタリル」を表すものとする。
【００５７】
一般的に、α，β−エチレン性不飽和二重結合基含有化合物を重合した水性分散体は、重合体樹脂の微細な粒子が水の中に分散したものである。重合体樹脂の水性分散体は、塗工後に乾燥することで水性分散体中の水が蒸発し、残された重合体樹脂の粒子により被膜を形成するものである。本発明における水性分散体（Ｃ）を用いることにより、成膜性の向上し均一なコーティング膜が作りやすく、十分な滑性を発現することが可能である。さらに、カルボキシル基含有ポリオレフィン樹脂（ａ）粒子のバインダー樹脂としても効果がある。
【００５８】
本発明の水性分散体（Ｃ）のシェル部は、芳香族含有のα，β−エチレン性不飽和二重結合基含有化合物（ｃ１）と、カルボキシル基含有のα，β−エチレン性不飽和二重結合基含有化合物（ｃ２）とを共重合してなる樹脂（Ｘ）であり、
コア部は、メチルメタクリレートおよび／またはメチルアクリレートと、
炭素数２から８のアルキル基含有のα，β−エチレン性不飽和二重結合基含有化合物（ｃ３）とを共重合してなる樹脂（Ｙ）である。
【００５９】
樹脂（Ｘ）の共重合には、溶液重合、乳化重合、懸濁重合、塊状重合など公知の重合方法が可能である。本発明では、反応制御および分子量制御が容易である溶液重合および塊状重合が好ましい。
【００６０】
シェル部（樹脂（Ｘ））は、コア部（樹脂（Ｙ））の高分子界面活性剤として機能する。このため、本発明では、適度な親水性を有するカルボキシル基含有の化合物（ｃ２）と、適度な疎水性を有する芳香族含有の化合物（ｃ１）とを共重合してなるシェル部（樹脂（Ｘ）を用いることが好適である。樹脂（Ｘ）は、ガラス面にコーティングした際に、親水性のカルボキシル基がガラス面と強固な密着を形成する。芳香環は、外からの水の侵入を抑制するため、強固なコーティング層を形成することが可能である。
【００６１】
化合物（ｃ１）としては、分子内に１個以上の環状構造を有するもので有り、例えば、（メタ）アクリル酸ベンジル、（メタ）アクリル酸フェニル、（メタ）アクリル酸２−フェノキシエチル、（メタ）アクリル酸１−ナフチル、（メタ）アクリル酸２−ナフチル、（メタ）アクリル酸９−アントリルメチル、２−（メタ）アクリロイルオキシブチルフタレート、等の（メタ）アクリル酸環状エステル類；
【００６２】
例えば、Ｎ−（４−カルバモイルフェニル）（メタ）アクリルアミド、Ｎ−（９Ｈ−フルオレン−２−イル）（メタ）アクリルアミド、（Ｚ）−３−（フェニル）（メタ）アクリルアミド等の環状構造含有の（メタ）アクリルアミド類
【００６３】
例えば、（メタ）アクリル酸スルホフェノキシエチル、（メタ）アクリル酸スルホベンジル、等のスルホニル基含有の（メタ）アクリル酸環状エステル類；
【００６４】
例えば、（メタ）アクリロイルオキシエチルジメチルベンジルアンモニウム−ｐ−トルエンスルホネート等のスルホニル基含有の（メタ）アクリル酸環状エステル類の金属塩やアンモニウム塩類；
【００６５】
例えば、ジ（メタ）アクリル酸１，４−ビス（２−ヒドロキシプロピル）ベンゼン等の２官能（メタ）アクリル酸環状エステル類；
【００６６】
例えば、スチレン、α−メチルスチレン、１−クロロ−４−イソプロペニルベンゼンなどの芳香族ビニル系単量体類；
【００６７】
例えば、フェニルビニルエーテル、ベンジルビニルエーテル、１−ナフチルビニルエーテル、２−ナフチルビニルエーテル等の環状ビニルエーテル類；
【００６８】
例えば、ビニルフェニルペンチルエーテル、ビニルフェニルヘキシルエーテルなどの長鎖アルキル基を有する芳香族ビニルエーテル系単量体類；
【００６９】
４−ビニル安息香酸ヘキシル、４−イソプロペニル安息香酸ノニル、４−イソプロペニル安息香酸ドコシルなどの長鎖アルキル基を有するビニル安息香酸エステル系またはイソプロペニル安息香酸エステル系単量体類；
【００７０】
例えば、テトラ（エチレンオキサイド）ビニルフェニルエーテル、ポリ（プロピレンオキサイド）ビニルフェニルエーテル、エチルポリ（プロピレンオキサイド）ビニルベンジルエーテル、メチルポリ（プロピレンオキサイド）ビニルフェニルエチルエーテルなどの長鎖ポリアルキレンオキサイド部位を有するビニルフェニルエーテル系単量体類；
【００７１】
例えば、イソプロペニルフェニルメチルブチルエーテル、イソプロペニルフェニルメチルドコシルエーテルなどの長鎖アルキル基を有するイソプロペニルフェニル系単量体類；
【００７２】
例えば、ポリ（エチレンオキサイド）イソプロペニルフェニルエーテル、メチルポリ（プロピレンオキサイド）イソプロペニルベンジルエーテルなどのポリアルキレンオキサイド部位を有するイソプロペニル系単量体類；
【００７３】
例えば、コハク酸ビニルフェニルノニルなどのジカルボン酸のモノ長鎖アルキルエステル系環状単量体類；
【００７４】
例えば、コハク酸ビニルフェニルポリ（エチレンオキサイド）、４−イソプロペニル安息香酸エチルポリ（プロピレンオキサイド）などのポリアルキレンオキサイド部位を有するビニル安息香酸エステル系またはイソプロペニル安息香酸エステル系単量体類；
【００７５】
例えば、スチレンスルホン酸、２−プロペニルオキシベンゼンスルホン酸等のアルケニル基含有環状スルホン酸類；
【００７６】
例えば、スチレンスルホン酸アンモニウム等のスチレンスルホン酸のアンモニウム塩類；
スチレンスルホン酸ナトリウム等のスチレンスルホン酸の金属塩類；
ビニルオキシベンゼンスルホン酸アンモニウム等のアルケニル基含有ビニルオキシベンゼンスルホン酸の金属塩やアンモニウム塩類；
２−メチル−２−プロペニルオキシベンゼンスルホン酸アンモニウム等の２−メチル−２−プロペニルオキシベンゼンスルホン酸の金属塩やアンモニウム塩類等が挙げられる。
【００７７】
また、例えば、ｏ−ジ（メタ）アリルビスフェノールＡ、ｏ−ジ（メタ）アリルビスフェノールＦ等のα，β−不飽和二重結合基含有化合物類；
【００７８】
例えば、（メタ）アクリル酸２−ヒドロキシ−３−フェノキシメチル、（メタ）アクリル酸２−ヒドロキシ−３−フェノキシエチル等の水酸基とフェニル基の双方を含有する（メタ）アクリル酸エステル類；
【００７９】
例えば、２−ヒドロキシ−４−｛２−（メタ）アクリロイルオキシ｝エトキシベンゾフェノン等の水酸基含有ベンゾフェノン系（メタ）アクリル酸エステル類；
【００８０】
例えば、２−（２'−ヒドロキシ−５'−（メタ）アクリロイルオキシエチルフェニル）−２Ｈ−ベンゾトリアゾール等の水酸基とフェニル基の双方を含有するベンゾトリアゾール系（メタ）アクリル酸エステル類；
【００８１】
例えば、２,４−ジフェニル−６−[２−ヒドロキシ−４−｛２−（メタ）アクリロイルオキシエトキシ｝]−Ｓ−トリアジン等の水酸基とフェニル基の双方を含有するトリアジン系（メタ）アクリル酸エステル類等が挙げられ、これらは、１種だけを用いてもよいし、あるいは、複数種を併用してもよい。
【００８２】
化合物（ｃ２）としては、分子内にカルボキシル基とα，β−エチレン性不飽和二重結合基との双方を有する化合物、例えば、（メタ）アクリル酸、（メタ）アクリル酸ダイマー、マレイン酸、フマル酸、ソルビン酸、ケイ皮酸、、イタコン酸、チグリン酸、アンゲリカ酸、セネシオ酸、クロトン酸、
あるいはモノ（メタ）アクリル酸ω−カルボキシポリカプロラクトンエステル等のラクトン環の開環付加により末端にカルボキシル基を有するポリラクトン系（メタ）アクリル酸エステル、２−ビニル安息香酸、７−アミノ−３−ビニル−３−セフェム−４−カルボン酸、
あるいはエチレンオキサイドやプロピレンオキサイド等のアルキレンオキサイドの繰り返し付加した末端にカルボキシル基を有するアルキレンオキサイド付加系コハク酸と（メタ）アクリル酸のエステル等のカルボキシル基含有の脂肪族系のα，β−不飽和二重結合基含有カルボン酸類やその酸無水物類等が挙げられる。
【００８３】
さらに、前記樹脂（Ｘ）には、さらに、化合物（ｃ１）と化合物（ｃ２）以外の他のα，β−エチレン性不飽和二重結合基含有化合物（ｃ４）を使用できる。尚、樹脂（Ｘ）には後述の化合物（ｃ３）も使用することが可能である。
他のα，β−エチレン性不飽和二重結合基含有化合物（ｃ４）としては、より具体的に、メタクリル酸２−エチルヘキシル、（メタ）アクリル酸ラウリル等の炭素数９以上のアルキル基含有（メタ）アクリル酸エステル類；
【００８４】
例えば、（メタ）アクリル酸シクロヘキシル、（メタ）アクリル酸ｉｓｏ−ボルニル、（メタ）アクリル酸１−メチル−１−シクロペンチル、（メタ）アクリル酸１−メチル−１−シクロヘキシル、（メタ）アクリル酸１−エチル−１−シクロオクチル、（メタ）アクリル酸２−メチルアダマンチル−２−イル、（メタ）アクリル酸ジシクロペンタニル、（メタ）アクリル酸ジシクロペンテニル等の脂環構造含有（メタ）アクリル酸エステル類；
【００８５】
例えば、ジ（メタ）アクリル酸トリシクロデカンジヒドロキシメチル、ジ（メタ）アクリル酸１，３−アダマンタンジオール、ジ（メタ）アクリル酸トリシクロデカニルジメチロール等の脂環構造含有のジ（メタ）アクリル酸エステル類；
【００８６】
例えば、（メタ）アクリル酸２−ヒドロキシエチル、（メタ）アクリル酸４−ヒドロキシブチル、（メタ）アクリル酸８−ヒドロキシオクチル、シクロヘキサンジメタノールモノ（メタ）アクリル酸エステル、単官能（メタ）アクリル酸グリセロール、
あるいは（メタ）アクリル酸グリシジルラウリン酸エステル等の脂肪酸エステル系（メタ）アクリル酸エステル、
あるいは、２−（アクリロイルオキシ）エチル６−ヒドロキシヘキサノネート等の前記水酸基含有α，β−エチレン性不飽和二重結合基含有化合物に対してε−カプロラクトンラクトンの開環付加により末端に水酸基を有する（メタ）アクリル酸エステルや、前記水酸基含有α，β−エチレン性不飽和二重結合基含有化合物に対してエチレンオキサイド、プロピレンオキサイド、ブチレンオキサイドなどのアルキレンオキサイドを繰り返し付加したアルキレンオキサイド付加（メタ）アクリル酸エステル等の水酸基含有の脂肪族（メタ）アクリル酸エステル類；
【００８７】
例えば、（メタ）アクリル酸パーフルオロメチル、（メタ）アクリル酸トリフルオロメチルメチルなどの（メタ）アクリル酸パーフルオロアルキルエステル類；
【００８８】
例えば、（メタ）アクリル酸２−メトキシエチル、（メタ）アクリル酸４−ブトキシエチル等のアルコキシ基含有（メタ）アクリル酸エステル類；
【００８９】
例えば、３−（メタ）アクリロイルオキシプロピルメチルジメトキシシラン、３−（メタ）アクリロイルオキシプロピルトリプロポキシシラン等のアルコキシシリル基含有（メタ）アクリル酸エステル類；
【００９０】
例えば、ヒドロキシエチルビニルエーテル、ペンタエリスリトールモノビニルエーテル、あるいはエチレンオキサイドやプロピレンオキサイド等のアルキレンオキサイドの繰り返し付加した末端に水酸基を有するアルキレンオキサイド付加系ビニルエーテル等の水酸基含有の脂肪族ビニルエーテル類；
【００９１】
例えば、（メタ）アリルアルコール、グリセリル（メタ）アリルエーテル、
あるいはエチレンオキサイドやプロピレンオキサイド等のアルキレンオキサイドの繰り返し付加した末端に水酸基を有するアルキレンオキサイド付加系（メタ）アリルエーテル等の水酸基含有の脂肪族（メタ）アリルアルコール類ないしは（メタ）アリルエーテル類；
【００９２】
例えば、プロペンジオールヘプテンジオール、オクテンジオール、ジ（メタ）アクリル酸グルセロール等の複数の水酸基を有するα，β−エチレン性不飽和二重結合基含有化合物類；
【００９３】
例えば、Ｎ−ヒドロキシエチル（メタ）アクリルアミド等の水酸基含有の（メタ）アクリルアミド類；
【００９４】
例えば、ビニルアルコール等の水酸基とエテニル基を有する単量体類；
【００９５】
例えば、（メタ）アクリル酸グリシジル、（メタ）アクリル酸シクロヘキシルグリシジルエーテル、（メタ）アクリル酸−２−オキソテトラヒドロフラン−３−イル、等の酸素原子を有するヘテロ環含有（メタ）アクリル酸エステル類；
【００９６】
例えば、グリシジルシンナマート、アリルグリシジルエーテル等のグリシジル基含有ビニルエステル類；
【００９７】
例えば、β−（２−フリル）（メタ）アクリルアミド、２，３−ビス（２−フリル）アクリルアミド等のヘテロ環が含有の（メタ）アクリルアミド類
【００９８】
例えば、ジメチルアミノエチル（メタ）アクリルアミド、ジエチルアミノエチル（メタ）アクリルアミドなどのモノまたはジ-アルキルアミノアルキル（メタ）アクリルアミド類；
【００９９】
例えば、（メタ）アクリルアミド、Ｎ−メチル（メタ）アクリルアミド、Ｎ−ビニルメタンアミドなどの脂肪族系の（メタ）アクリルアミド類；
【０１００】
例えば、Ｎ−メトキシメチル（メタ）アクリルアミド、、Ｎ，Ｎ−ジ（メトキシメチル）メタ）アクリルアミド、Ｎ，Ｎ−ジ（エトキシメチル）（メタ）アクリルアミド等のＮ−アルコキシ基含有の（メタ）アクリルアミド類；
【０１０１】
例えば、（メタ）アクリルアミドスルホン酸等のスルホン酸含有の（メタ）アクリルアミド類；
【０１０２】
例えば、４−アクリロイルモルホリン、Ｎ−（オキセタン−２−イルメトキシメチル）（メタ）アクリルアミド等のヘテロ環状アクリルアミド類；
【０１０３】
例えば、（メタ）アクリロニトリル、（メタ）アクリル酸２−シアノエチルなどのニトリル基含有α，β−不飽和二重結合基含有化合物類；
【０１０４】
例えば、１−ビニルピロール、１−ビニル−２−イミダゾリン、１−ビニルイミダゾール、１−ビニル−１Ｈ−ピラゾール、１−ビニルインドール、１−ビニルインダゾール、等の窒素原子含有のヘテロ環を有するビニル基含有化合物類；
【０１０５】
例えば、１−（メタ）アリル−１Ｈ−イミダゾール、１−（メタ）アリルピペラジン、１−（メタ）アリル−５，５−ジエチルピリミジン、Ｎ−（メタ）アリル−ｓ−トリアジン−２，４，６−トリアミン、１、４−ジメチル−３−ビニルピペラジン、３−ビニル−１，２，４，５−テトラジン等の窒素原子含有の六員環を有するビニル基含有化合物類；
【０１０６】
例えば、１−ビニル−１Ｈ−ベンゾイミダゾール、、ジ（メタ）アリルキノリン、１，２−ジ（メタ）アリル−１，２−ジヒドロイソキノリン等の窒素原子含有のヘテロ多環系エテニル基含有化合物類；
【０１０７】
例えば、１−メチル−４，５−ジビニル−１Ｈ−イミダゾール等の窒素原子含有のヘテロ環構造と二個以上のビニル基を有する化合物類；
【０１０８】
例えば、１−（メタ）アリル−３，５−ジメチル−１Ｈ−ピラゾール、１−（１−メチルプロピル）−５−（メタ）アリルピリミジン、１−（メタ）アリル−５−イソプロピルピリミジン、１−（メタ）アリルピリジン、１−（メタ）アリルピリジン、３，６−ジヒドロ−１−（メタ）アリルピリジン等の窒素原子含有のヘテロ環状構造を有する（メタ）アリル基含有化合物類；
【０１０９】
例えば、２−（メタ）アリル−１Ｈ−インドール、３−（メタ）アリル−１Ｈ−インドール、９−（メタ）アリル−９Ｈ−カルバゾール等の窒素原子含有のヘテロ多環構造を有する（メタ）アリル基含有化合物類；
【０１１０】
例えば、イミド（メタ）アクリレート、ジ（メタ）アクリル酸イソシアヌル酸エチレンオキサイド変性、トリ（メタ）アクリル酸イソシアヌル酸エチレンオキサイド変性等の窒素原子以外に酸素原子を含むヘテロ環状構造を有する（メタ）アクリル酸エステル類；
【０１１１】
例えば、メチルマレイミド、フェニルマレイミド、シクロヘキシルマレイミドなどの窒素原子と酸素原子の双方を有するマレイミド誘導体類；
【０１１２】
例えば、２−ビニルオキサゾール、２−ビニル−２−オキサゾリン等の窒素原子以外に酸素原子を含むヘテロ環状構造を有するビニル基含有化合物類；
【０１１３】
例えば、ギ酸ビニル、酢酸ビニル、等のカルボン酸のビニルエステル類；
【０１１４】
例えば、（メタ）アリルクロロシラン、トリエトキシビニルシラン等のアルコキシシリル基含有α，β−不飽和二重結合基含有化合物類；
【０１１５】
例えば、酢酸（メタ）アリル、プ等の飽和カルボン酸の（メタ）アリルエステル類；
【０１１６】
例えば、塩化ビニル等のハロゲン化ビニル類；
【０１１７】
例えば、アレン、１，２−ブタジエンなどのジエン類；
【０１１８】
例えば、ｃｉｓ−コハク酸ジアリル、２−メチリデンコハク酸ジアリル、（Ｅ）−ブタ−２−エン酸ビニル、（Ｚ）−オクタデカ−９−エン酸ビニル、（９Ｚ，１２Ｚ，１５Ｚ）−オクタデカ−９，１２，１５−トリエン酸ビニル等の多官能の不飽和結合を含有するα，β−不飽和二重結合基含有化合物類；
【０１１９】
例えば、メチルビニルエーテル、エチルビニルエーテル、シクロヘキシルビニルエーテル、ノルボルネニルビニルエーテル、１−アダマンチルビニルエーテル等のビニルエーテル類；
【０１２０】
例えば、５−ビニルビシクロ[２．２．１]ヘプタ−２−エン、２，５−ビス(アリルオキシ)ノルボルナン、シクロヘキシルビニルエーテル等のアルケニル基含有の環状化合物類；
【０１２１】
例えば、ジ（メタ）アクリル酸エチレンオキサイド、ジ（メタ）アクリル酸ポリプロピレンオキサイド，２−ジメチルプロピル、等の２官能（メタ）アクリル酸エステル類；
【０１２２】
例えば、トリ（メタ）アクリル酸１，２，３−プロパントリオール、トリ（メタ）アクリル酸１，１，１−トリスヒドロキシメチルプロパン、トリ（メタ）アクリル酸ペンタエリスリトール等の３官能（メタ）アクリル酸エステル類；
【０１２３】
例えば、テトラ（メタ）アクリル酸ペンタエリスリトール、ヘプタ（メタ）アクリル酸ジ２，２−ビス（ヒドロキシメチル）１，３−プロパンジオールポリアルキレンオキサイド等の多官能（メタ）アクリル酸エステル類等挙げられる。特にこれらに限定されるものではない。これらは、１種だけを用いてもよいし、あるいは、複数種を併用してもよい。
【０１２４】
シェル部である樹脂（Ｘ）は、化合物（ｃ１）２０〜７０重量％、化合物（ｃ２）３０〜４０重量％とを共重合してなる樹脂（ｘ１）であることが好ましい。樹脂（ｘ１）を用いることで、ガラス面のコーティング後における外観不良をより抑制し、および密着強度がより低下し難くなる。
【０１２５】
樹脂（Ｘ）に合成は、公知の重合開始剤を使用できる。重合開始剤は、樹脂（Ｘ）全量中、０．１〜１０重量％含有することが好ましく、より好ましくは０．１〜２重量％である。なお塊状重合で合成する場合、反応温度を高温にすると重合開始剤を使用せずに共重合ができる場合がある。重合開始剤としては、有機過酸化物およびアゾ化合物が好ましい。
【０１２６】
有機過酸化物としては、例えば、ベンゾイルパーオキサイド、ｔｅｒｔ−ブチルパーオキシベンゾエート、ｔｅｒｔ−ブチルハイドロパーオキサイド、ｔｅｒｔ−ブチルパーオキシ（２−エチルヘキサノエート）、ｔｅｒｔ−ブチルパーオキシ−３，５，５−トリメチルヘキサノエート、ジ−ｔｅｒｔ−ブチルパーオキサイド等が挙げられる。
アゾ化合物としては、例えば、２，２'−アゾビスイソブチロニトリル、２，２'−アゾビス−２，４−ジメチルバレロニトリル、２，２'−アゾビス（４−メトキシ−２，４−ジメチルバレロニトリル）、１，１'−アゾビス−シクロヘキサン−１−カルボニトリルド等が挙げられる。
【０１２７】
樹脂（Ｘ）は、重量平均分子量５，０００〜１５，０００であることが好ましく、７，０００〜１０，０００であることがより好ましい。重量平均分子量が５，０００〜１５，０００の範囲にあることで、ガラス面に対して、より密着し易くなり、コーティング層への水の浸透防止、コア部の共重合性、および密着強度の強化をより高い水準にまで向上できる。
【０１２８】
前記、コアシェル型構造である水性分散体（Ｃ）のコア部は、前記シェル部である樹脂（Ｘ）の存在下、メチルメタクリレートおよび／またはメチルアクリレートと、炭素数２〜８のアルキル基含有α，β−エチレン性不飽和二重結合基含有化合物（ｃ３）とを共重合してなる樹脂（Ｙ）である。
【０１２９】
樹脂（Ｙ）は、比較的疎水性が高い炭素数２〜８のアルキル基含有α，β−エチレン性不飽和二重結合基含有化合物（ｃ３）のみを使用すると疎水性が過剰になりやすく、耐油性の低下や、樹脂（Ｘ）との親和性が低下する傾向があるが、比較的親水性が高いメチルメタクリレートおよび／またはメチルアクリレートを併用することで親水性・疎水性のバランスを適切に調整できるため、分散安定化が図ることが可能となる。
樹脂（Ｙ）は親水性・疎水性のバランスが好適であるため樹脂（Ｘ）との親和性が良好で、ガラス面にコーティングするとコーティング層へ水が浸透し難い緻密な樹脂層を形成できる。また、前記緻密なコーティング層はその外観も良好である。
【０１３０】
化合物（ｃ３）としては、より具体的には、メタクリル酸メチル「メチルメタクリレートとも称する。」、（メタ）アクリル酸エチル、（メタ）アクリル酸１−プロピル、（メタ）アクリル酸ｎ−ブチル、（メタ）アクリル酸ｎ−アミル、（メタ）アクリル酸ｎ−ヘキシル、アクリル酸ｎ−オクチル、アクリル酸ｉｓｏ−オクチル等が挙げられる。
【０１３１】
樹脂（Ｙ）の合成には、さらに上記に前述の他のα，β−エチレン性不飽和二重結合基含有化合物（ｃ４）、及び／または化合物（ｃ１）を使用することで親水性・疎水性のバランスの調整、またはコアシェル型の水性分散体の安定性を向上させることができる。これらに中でも水酸基含有のα，β−エチレン性不飽和二重結合基含有化合物を使用するとコアシェル型の水性分散体の安定性をより向上できるため、好ましい。これらは１種類または２種以上を併用して使用することができる。
【０１３２】
コア部である樹脂（Ｙ）は、メチルメタクリレートおよび／またはメチルアクリレート２０〜５０重量％と、化合物（ｃ３）４０〜８０重量％とを共重合（乳化重合）してなる樹脂（ｙ１）であることが好ましい。樹脂（ｙ１）を含むコーティング層は、水が浸透し難く、樹脂（Ｘ）とより親和性が高い緻密な樹脂層を形成できる。なおメチルメタクリレートおよび／またはメチルアクリレートは３０〜４５重量％であることがより好ましい。
【０１３３】
樹脂（Ｙ）に合成は、水溶性の重合開始剤の過硫酸塩、過酸化物、およびアゾ化合物を
使用できる。具体的には、例えば、過硫酸アンモニウム（ＡＰＳ）、過硫酸カリウム（Ｋ
ＰＳ）、過酸化水素、２，２’−アゾビス（２−メチルプロピオンアミジン）ジハイドロ
クロライドなどが好ましい。
前記重合開始剤は、樹脂（Ｙ）全量中、０．１〜１０重量％含有することが好ましく、より好ましくは０．１〜２重量％である。
【０１３４】
また、水溶性の重合開始剤に還元剤を併用することで、重合速度を速めるたり、低い反応温度で重合ができる。還元剤は、スコルビン酸、エルソルビン酸、酒石酸、クエン酸、ブドウ糖、亜硫酸ナトリウム、重亜硫酸ナトリウム、メタ重亜硫酸ナトリウムなどの還元性の無機化合物が挙げられる
還元剤は、樹脂（Ｙ）全量中、０．０５〜５重量％含有することが好ましい。
【０１３５】
本発明では樹脂（Ｙ）の合成の際、樹脂（Ｘ）を中和して使用することできる。前記中和により樹脂（Ｘ）を水性化できる。中和は、塩基性化合物を使用できる。具体的には、例えば、アンモニア、トリメチルアミン、トリエチルアミン、ブチルアミン、２−ジメチルアミノエタノール、２−ジエチルアミノエタノール、ジエタノールアミン、トリエタノールアミン、アミノメチルプロパノール、モルホリンなどのアミン類；、水酸化カリウム、水酸化ナトリウムなどの水酸化物塩等が挙げられるが、これらの中でも、コーティング後の乾燥での除去が容易なアンモニアが好ましい。
【０１３６】
樹脂（Ｙ）の合成に際して、緩衝剤および連鎖移動剤を適宜使用できる。緩衝剤としては、例えば、酢酸ナトリウム、クエン酸ナトリウム、重炭酸ナトリウム等が挙げられる。また、連鎖移動剤としては、例えばオクチルメルカプタン、チオグリコール酸２−エチルヘキシル、チオグリコール酸オクチル、ステアリルメルカプタン、ラウリルメルカプタン、ｔ−ドデシルメルカプタンなどのメルカプタンが挙げられる。
樹脂（Ｙ）の合成には、前述の界面活性剤（ｂ２）を使用できる。
【０１３７】
樹脂（Ｂ）の重量平均分子量は、１０，００００〜１，０００，０００が好ましく、２０，００００〜５００，０００がより好ましい。重量平均分子量が１０，００００〜１，０００，０００の範囲にあることで、ガラス面にコーティング後のコーティング層への水の浸透をより抑制し、外観不良や密着強度の低下をさらに抑制し易くなる。
【０１３８】
本発明の水性媒体中でα，β−エチレン性不飽和二重結合基含有化合物（ｃ）を重合してなるコアシェル型樹脂微粒子水性分散体（Ｃ）において、シェル部１００重量部に対して、コア部を１５０重量部〜２５０重量部である事が好ましい。コアシェル型の水性分散体の中のコア部の量を適度に増やすことで、乳化重合が容易になり、また、コーティング層への水の浸透をさらに抑制できることで耐水性が向上する。さらに、外観不良および密着強度の低下をも抑制し易くなるため好ましい。
【０１３９】
また、水性分散体（Ｃ）の市販品としては、例えば、ＢＡＳＦ社製ＪＯＮＣＲＹＬシリーズ、具体的にはＪＯＮＣＲＹＬ６７、ＪＯＮＣＲＹＬ６７８、ＪＯＮＣＲＹＬ６９３、ＪＯＮＣＲＹＬ５２Ｊ、ＪＯＮＣＲＹＬＥ２１５６、ＪＯＮＣＲＹＬＥＣＯ２１８９、ＪＯＮＣＲＹＬＥ２６５１、ＪＯＮＣＲＹＬＦＬＸ５０１０等が挙げられる。
【０１４０】
本発明において、水性分散体樹脂組成物の不揮発成分全量中、水性分散体（Ａ）の不揮発成分を０．５〜３０重量％、水性分散体（Ｂ）の不揮発成分を０．５〜３０重量％、水性分散体（Ｃ）の不揮発成分を４０〜９９重量％含有することが好ましい。
さらに、化合物（Ａ）の不揮発成分を１〜２０重量％、化合物（Ｂ）の不揮発成分を１〜２０重量％、化合物（Ｃ）の不揮発成分を６０〜９８重量％含有してなることが好ましい。
化合物（Ａ）の不揮発成分と、化合物（Ｂ）の不揮発成分が、それぞれ０．５重量部以上であると、滑性に優れガイド摩擦及び温水洗浄による滑性低下も起こりにくい。
一方、化合物（Ａ）の不揮発成分と、化合物（Ｂ）の不揮発成分が、３０重量％以下であると、滑性に優れた均一性のあるコーティング膜を形成することができ、ガラス面に対する密着性や接着性が向上する。
【０１４１】
本発明の水性分散体樹脂組成物において使用されるカルボキシル基含有ポリオレフィン樹脂（ａ）、ワックス状樹脂（ｂ１）、及びα，β−エチレン性不飽和二重結合基含有化合物（ｃ）を重合してなるコアシェル型樹脂微粒子は、真球度が０．８−１．０であることが望ましく、より好ましくは０．８５−１．０、さらに好ましくは０．９−１．０であることが望ましい。真球度が０．８より小さいと、耐摩擦性を向上させる効果が十分に得られないため望ましくない。
【０１４２】
本発明の水性分散体樹脂組成物において、前記、水性分散体（Ａ）、水性分散体（Ｂ）、及び水性分散体（Ｃ）に含有される樹脂の平均粒子径が、前述したように、それぞれ、０．０１〜１０μｍの範囲であることが重要である。粒子径が０．０１０．０１μｍ未満であると必要な耐殺傷性を得られず、１．０１０μｍより大きいと水分散体中に均一に分散させることが難しくなり、ガラス面にコーティングした際にムラができる懸念があるため好ましくない。
【０１４３】
成分（Ｄ）；
本発明の水性分散体樹脂組成物の一実施形態において、樹脂組成物は、上記必須成分に加えて、シラン化合物(Ｄ)を含有しても良い。シラン化合物(Ｄ) を使用することによって、樹脂組成物を水性コーティング剤として使用した時に、ガラス面に対する密着性をより向上させることができる。またコーティング層の耐熱性又は耐水性を向上させることが容易となる。
【０１４４】
シラン化合物(Ｄ)としては、公知のシラン化合物を用いることができ、ガラス面及びガラス面に施した金属酸化物膜との密着性が向上するものであれば特に限定されない。例えば、アルキル系シラン、エポキシ系シラン、ハロゲン系シラン、(メタ)アクリロイル系シラン、メルカプト系シランイソシアネート系シラン、ヒドロキシル系シラン等が挙げられる。
【０１４５】
より具体的には、テトラメトキシシラン、テトライソプロポキシシラン、メチルトリメトキシシラン、メチルトリエトキシシラン、ジエチルジメトキシシラン、ジエチルジエトキシシラン、ジエチルジイソプロポキシシラン、メチルプロピルジエトキシシラン、メチルプロピルジイソプロポキシシラン等のアルキル系シラン類；
【０１４６】
例えば、フェニルトリメトキシシラン、フェニルトリエトキシシラン等のアリール系シラン類；
【０１４７】
例えば、ビニルトリメトキシシラン、ビニルトリエトキシシランジアリルジメトキシシラン、ジアリルジエトキシシラン、ジアリルジイソプロポキシシラン、メチルアリルジメトキシシラン等のビニル系シラン類；
【０１４８】
例えば、Ｎ−(２−アミノエチル)３−アミノプロピルメチルジメトキシシラン、Ｎ−[２−(ビニルベンジルアミノ)エチル]−３−アミノピロピルトリメトキシシラン塩酸塩等のアミノ系シラン類；
【０１４９】
例えば、３−グリシドキシプロピルトリメトキシシラン、γ−グリシドキシプロピルメチルジエトキシシラン等のエポキシ系シラン類；
【０１５０】
例えば、クロロメチルトリメトキシシラン、γ−クロロプロピルメチルジエトキシシラン、３，３，３−トリフルオロプロピルメチルジメトキシシラン等のハロゲン系シラン類；
【０１５１】
例えば、３−メタクリロキシプロピルトリメトキシシラン、γ−メタクリロキシプロピルメチルジメトキシシラン、３−アクリロキシプロピルトリメトキシシラン、γ−メタクリロキシプロピルメチルジメトキシシラン等の(メタ)アクリロイル系シラン類；
【０１５２】
例えば、３−メルカプトプロピルトリメトキシラン等のメルカプト系シラン類；
【０１５３】
例えば、γ―イソシアネートプロピルトリエトキシシラン等のイソシアネート系シラン類；
【０１５４】
例えば、メチルシラン、シクロヘキシルジメチルシラン、ジメチルフェニルシラン、、ジフェニルシラン、トリフェニルシラン、トリクロロシラン、、シクロヘキサンシランや長鎖ジメチルシロキサンオリゴマーでヒドロシリル基を持ったオイル状あるいはワックス状のヒドロシリル系シラン類等が挙げられる。
【０１５５】
また、該シラン化合物(Ｄ)としては市販製品を用いることも可能であるし、２種以上のシラン混合物を加水分解・縮合してオリゴマー化したオリゴマー系シランを使用する事もこれらシラン化合物(Ｄ)に含まれる。該シラン化合物(Ｄ)は単独または２種類以上の混合物として使用することも可能である。
【０１５６】
本発明の水性分散体樹脂組成物にシラン化合物を用いる場合、水性分散体樹脂組成物全量中、シラン化合物は０．０１〜５重量％であることが好ましい。濃度が０．０１重量％に満たないとガラス面及びガラス面に施した金属酸化物膜との密着性向上が期待できない。一方５重量％を越えて高めても効果は変わらず、経済的ではない。
【０１５７】
成分（Ｅ）；
コーティング時に発生する種々の欠陥には、泡、刷毛目、オレンジピール、ハジキ、クレーター、ピンホール及び浮きまだら等がある。これらの原因としての多くは本発明の水性分散体樹脂組成物の一実施形態において、樹脂組成物は、上記必須成分に加えて、表面改質剤(Ｅ)を含有しても良い。表面改質剤(Ｅ) を使用することによって、樹脂組成物を水性コーティング剤として使用した時に、泡、刷毛目、オレンジピール、ハジキ、クレーター、ピンホール及び浮きまだら等の種々の欠陥の発生を抑制することができ、均一なコーティング層を形成することが可能となる。
これらの欠陥発生には、水や溶剤の蒸発、高分子化に伴う粘性の変化、及び表面張力の変化等が影響するため、泡の発生に起因していると考えられる。良好なコーティング膜を形成するためには、分散安定性維持、乾燥性の制御、樹脂の造膜促進に優れる点から、特に表面張力をコントロールすることが有効であり、そのため、消泡剤、レべリング剤、界面活性剤、あるいは水混和性有機溶媒等の様々な種類の表面改質剤(Ｅ)を使用することができる。
【０１５８】
表面改質剤(Ｅ)において、消泡剤やレべリング剤の市販品としては、例えば、日信化学社製、サーフィノール４２０、４６０、ＳＥ、ダイノール６０４、６０７、ビックケミー社製ＢＹＫ−３８１、３４４１、ＢＡＳＦ社製、ＥｆｋａＳＬ３２１０等が挙げられるがこれらに限らない。
【０１５９】
表面改質剤(Ｅ)において、界面活性剤としては、上述した界面活性剤（ｂ２）が挙げられる。
【０１６０】
表面改質剤(Ｅ)において、水混和性有機溶媒としては、、例えば、エタノール、１−プロパノール、２−プロパノール、１-ブタノール、２-メチル-１-プロパノール、２-ブタノールなどの一価のアルコール溶剤；
エチレングリコール、プロピレングリコール、ジエチレングリコール、トリエチレングリコール、テトラエチレングリコール等のグリコール系溶剤；
エチレングリコールモノメチルエーテル、トリエチレングリコールジメチルエーテル、テトラエチレングリコールジメチルエーテル、プロピレングリコールモノメチルエーテル、ジプロピレングリコールモノメチルエーテル、トリプロピレングリコールモノメチルエーテル等のグリコールエーテル系溶剤；
Ｎ-メチル-２-ピロリドン、２-ピロリドン、ε-カプロラクタム等のラクタム系溶剤；
ホルムアミド、Ｎ-メチルホルムアミド等のアミド系溶剤等が挙げられるが、これらに限定されるものではない。これらは１種類または２種以上を併用して用いることができる。
【０１６１】
本発明の水性分散体樹脂組成物に表面改質剤を用いる場合、水性コーティング剤分散体樹脂組成物全量中、表面改質剤は０．０１〜２０重量％であることが好ましい。濃度が０．０１重量％に満たないとその表面改質効果が期待できない。一方２０重量％を越えて高めても効果は変わらず、経済的ではなく、塗膜性能が低下しやすい。
【０１６２】
成分（Ｆ）；
本発明の水性分散体樹脂組成物の一実施形態において、樹脂組成物は、上記必須成分に加えて、色材(Ｆ)を含有しても良い。色材(Ｆ) を使用することによって、樹脂組成物を水性コーティング剤として使用して、ガラス面にコーティングした後、含有される染料や顔料によって、意匠性だけで無く、熱特性、電気特性、あるいは光学特性等の様々な機能性を付与することが可能となる。
【０１６３】
色材（Ｆ）は、染料や顔料（ｆ１）を分散樹脂で高濃度に分散させて使用される。このような染料や顔料（ｆ１）としては、例えば、カーボンブラック、酸化チタン、炭酸カルシウム等の無彩色の顔料または有彩色の有機顔料や染料が使用できる。
例えば、有機顔料としては、トルイジンレッド、トルイジンマルーン、ハンザエロー、ベンジジンエロー、ピラゾロンレッドなどの不溶性アゾ顔料、
リトールレッド、ヘリオボルドー、ピグメントスカーレット、パーマネントレッド２Ｂなどの溶性アゾ顔料、
アリザリン、インダントロン、チオインジゴマルーンなどの建染染料からの誘導体、
フタロシアニンブルー、フタロシアニングリーンなどのフタロシアニン系有機顔料、
キナクリドンレッド、キナクリドンマゼンタなどのキナクリドン系有機顔料、
ペリレンレッド、ペリレンスカーレットなどのペリレン系有機顔料、
イソインドリノンエロー、イソインドリノンオレンジなどのイソインドリノン系有機顔料、
ピランスロンレッド、ピランスロンオレンジなどのピランスロン系有機顔料、チオインジゴ系有機顔料、縮合アゾ系有機顔料、ベンズイミダゾロン系有機顔料、
キノフタロンエローなどのキノフタロン系有機顔料、
イソインドリンエローなどのイソインドリン系有機顔料、
その他の顔料として、フラバンスロンエロー、アシルアミドエロー、ニッケルアゾエロー、銅アゾメチンエロー、ペリノンオレンジ、アンスロンオレンジ、ジアンスラキノニルレッド、ジオキサジンバイオレット等の有機顔料類が挙げられる。
【０１６４】
例えば、染料としては、アゾ系染料、ローダミン系染料、キノリン系染料、チアジン系染料、チアゾール系染料、キサンテン系染料、ニグロシン染料等が挙げられる。
これら色素誘導体であれば、特に問題無く使用できる。
【０１６５】
色材（Ｆ）のうち、分散樹脂としては、上述のα，β−エチレン性不飽和二重結合基含有化合物（ｃ）を重合してなるコアシェル型樹脂や上述の界面活性剤（ｂ２）が使用される。分散樹脂は、染料や顔料（ｆ１）１００重量部に対し、固形分換算で１０〜６０重量部の範囲で使用する事が好ましい。顔料分散樹脂が顔料１００重量部に対して１０重量部未満であると分散安定性が低下して、水性分散体樹脂組成物の分散安定性、保存安定性が悪化する場合がある。一方、分散樹脂が染料や顔料１００重量部に対して６０重量部を超えると水性分散体樹脂組成物の粘度が著しく上昇し、水性分散体樹脂組成物の保存安定性に悪影響を及ぼす場合がある。また、コーティング剤として使用した場合には。コーティング層のの乾燥不良の発生や水への溶出成分が増加するため、塗膜物性（ガラス密着性、耐水摩擦性、耐ブロッキング性）についても低下する場合がある。
【０１６６】
染料や顔料（ｆ１）の、水への分散安定化のために、必要に応じて水溶性樹脂を使用することも可能である。
このような水溶性樹脂としては、例えば、ポリビニルアルコール、ポリビニルピロリドン、ポリエチレングリコール、ポリ(メタ)アクリル酸、（メタ）アクリル酸−(メタ)アクリル酸アルキルエステル共重合体、スチレン−マレイン酸共重合体、スチレン−マレイン酸−(メタ)アクリル酸アルキルエステル共重合体、酢酸ビニル−クロトン酸共重合体、酢酸ビニル−（メタ）アクリル酸共重合体、ポリスチレンスルホン酸、ポリスチレンスルホン酸ナトリウム、スチレンスルホン酸−マレイン酸共重合体、ポリイタコン酸、等の水溶性のビニル系共重合体；
【０１６７】
例えば、ポリイソシアネートとポリオールの重付加反応により得られるウレタン樹脂であり、親水基の導入により樹脂全体が水溶化された水溶性ポリウレタン樹脂；
多価カルボン酸とポリオールの重縮合反応により得られるポリエステル樹脂であり、親水
基の導入により樹脂全体が水溶化された水溶性ポリエステル樹脂；
メチルセルロース、エチルセルロース、プロピルセルロース、エチルメチルセルロース、
ヒドロキシアルキルセルロース、ヒドロキシプロピルメチルセルロース、カルボシキメチ
ルスセルロース、アルカリ金属カルボキシメチルセルロース、アルカリ金属セルロース硫
酸塩、セルロースグラフト重合体等のセルロース誘導体；
ポリグルタミン酸、ポリアスパラギン酸等のポリペプチド類；
等が挙げられるが、特にこれらに限定されるものではない。これらは１種類または２種以
上を併用して用いることができる。
【０１６８】
本発明の色材（Ｆ）に水溶性樹脂を用いる場合、色材（Ｆ）全量中、水溶性樹脂は０．１〜８０重量％であることが好ましい。濃度が０．１重量％に満たないとその染料や顔料の分散安定化を期待できない。一方８０重量％を越えて使用すると、コーティング層の耐水性等の塗膜性能が低下しやすい。
【０１６９】
本発明の水性コーティング剤分散体樹脂組成物は、本発明の効果を損なわない範囲で有れば、前記したような成分の他に添加剤を適宜配合することが可能である。例えば、熱膨張率低減、弾性率向上、粘度調整、強度向上、靭性向上、着色向上等の観点から有機又は無機の充填剤を配合できる。このような充填剤としては、ポリマー、セラミックス、金属、金属酸化物、金属塩等を用いることができ、形状については粒子状、繊維状等特に限定されない。なお、柔軟性付与剤、可塑剤、難燃化剤、保存安定剤、酸化防止剤、紫外線吸収剤、チクソトロピー付与剤、分散安定剤等、充填剤としてではなくポリマーブレンド、ポリマーアロイとして、樹脂組成物中に溶解、半溶解又はミクロ分散させることも可能である。
【０１７０】
本発明の水性分散体樹脂組成物の最低造膜温度（MFT）は２０℃以下である事が好ましい。２０℃を超える場合には、乾燥時の造膜性が不十分となり塗膜物性が低下する場合がある。
【０１７１】
本発明の水性分散体樹脂組成物は、上述の各成分を、当技術分野で周知の方法に従って均一に混合することによって調製することができる。水性分散体樹脂組成物は、液状、あるいはペースト状のいずれかの形態で、様々な用途に適用することができる。本発明の一実施形態において、上記、水性分散体樹脂組成物は、好ましくは、ガラス用コーティング剤の用途で使用される。ガラス用コーティング剤の用途で使用される場合の不揮発成分濃度は、５〜７０％の範囲である。不揮発成分濃度が５％未満であると、ガラス面のコーティング層が不均一となり、ムラができやすいため、コーティング後の磨耗・脱落に起因する耐磨耗性が低下し、搬送ライン、特にコンベアガイドの汚染を引き起こす可能性がある。
また、７０％よりも濃度が高い場合には、コーティング剤の粘度が高くなり、ガラス面のコーティング層が不均一となり、ガラス製品外面に十分な滑性を付与できないため、傷付き防止機能等の耐擦傷性、さらには耐水性にも優れるコーティング層を形成することができなくなる。
【０１７２】
本発明の一実施形態では、水性分散体樹脂組成物をガラス用コーティング剤として使用して、代表的に０．１〜１０μｍの膜厚を有する樹脂層が形成される。したがって、塗膜形成の観点から、ガラス用コーティング剤の粘度は、少なくとも１〜３，５００ｍＰａ・ｓの範囲、好ましくは１０〜２，０００ｍＰａ・ｓ、及びより好ましくは２０〜１，５００ｍＰａ・ｓの範囲であることが望ましい。上記粘度が３，５００ｍＰａ・ｓ以下の場合、コーティングによって基材上に０．１〜１０μｍの薄膜を容易に形成することができ、透過率等の光学的特性を高めることも容易である。一方、粘度が１ｍＰａ・ｓ以上の場合、水性分散体樹脂組成物から形成する樹脂層の膜厚を制御することが容易である。
このように、ガラス用コーティング剤の粘度を調整するために、水や上述の水混和性有機溶媒の添加により、適時、調整が可能となる。
【０１７３】
本発明の水性分散体樹脂組成物をガラス用コーティング剤として使用した場合。概水性コーティング剤をガラス面及びガラス面に施した金属酸化物膜にコーティングする方法としては、特に制限は無く、スプレーによる吹き付け、マイヤーバー、アプリケーター、刷毛、スプレー、ローラー、グラビアコーター、ダイコーター、マイクログラビアコーター、リップコーター、コンマコーター、カーテンコーター、ナイフコーター、リバースコ−ター、スピンコーター、浸漬等の、周知の様々な方法を適用することができる。また、薄膜塗工又は厚膜塗工等の形態についても、用途に応じて、特に制限なく、選択することができる。
【０１７４】
本発明の一実施形態では、コーティング方法の一例として、ガラス瓶等のガラス容器へのコーティング方法として、ホットエンドコーティングとコールドエンドコーティングの二つの工程が挙げられる。
【０１７５】
第１の工程として、ホットエンドコーティングは、徐冷炉の入り口付近において、成形直後の高温のガラス容器の外面にスズ化合物(主に四塩化スズ)、チタン化合物(主に四塩化チタン)等を作用させて、ガラス容器の外面に酸化スズ、酸化チタン等の金属酸化物被膜を形成するものである。ホットエンドコーティングを行うことにより、次工程におけるコールドエンドコーティング被膜のガラス面への密着性が向上する。
【０１７６】
次に、第２の工程として、コールドエンドコーティングにより、本発明のガラス用コーティング剤をコーティングする。コールドエンドコーティングは徐冷炉の終端付近で行うコーティングで、この時のガラス容器外面の平均温度は通常８０〜１２０℃程度であるが、この温度をワックス状樹脂（ｂ１）の融点よりも高く、カルボキシル基含有ポリオレフィン樹脂（ａ）の融点よりも低くすることで、良好な滑性が付与され、ガイド摩擦及び温水洗浄による滑性低下が起こりにくく、ガイド汚れも防ぐことができる。
【０１７７】
また、本発明においてコーティング後の水性コーティング剤の乾燥方法は任意であるが、上記ガラス容器のコーティング方法では、通常はガラス容器の余熱により十分に乾燥される。
【実施例】
【０１７８】
以下に、本発明の具体的な実施例を比較例と併せて説明するが、本発明は、下記実施例に限定されない。また、下記実施例および比較例中、「部」および「％」は、それぞれ「重量部」および「重量％」を表す。
【０１７９】
＜水性分散体（Ｃ）の合成＞
［合成例１〜３］
攪拌器、温度計、２つの滴下ロート、還流器を備えた反応容器に、イソプロピルアルコール６０．７部を仕込み、攪拌しながら、窒素還流下で温度８０℃まで昇温した。次に、
２つの滴下ロートを準備し、一方に、芳香族含有のα，β−エチレン性不飽和二重結合基含有化合物（ｃ１）、カルボキシル基含有のα，β−エチレン性不飽和二重結合基含有化合物（ｃ２）、及び他のα，β−エチレン性不飽和二重結合基含有化合物（ｃ４）を仕込み３時間かけて滴下した。他方にはジメチル２，２’−アゾビスイソブチレート８．０部をイソプロピルアルコール６．０部に溶解させて仕込み、４時間かけて滴下した。滴下完了後、還流温度で１０時間反応を継続した後反応を終了した。さらにイソプロピルアルコールで不揮発成分を４５％に調整することで合成例に示す樹脂（Ｘ）溶液を得た。
【０１８０】
次に、攪拌器、温度計、２つの滴下ロート、還流器を備えた反応容器に、減圧乾燥で溶剤を除いた樹脂（Ｘ）、濃度２５％のアンモニア水、及びイオン交換水を仕込んだ。撹拌しながら７０℃まで昇温させて樹脂（Ｘ）を溶解した。溶解後、窒素還流下で温度８０℃まで昇温した。次に、２つの滴下ロートを準備し、一方に、メチルメタクリレート、及び炭素数２から８のアルキル基含有のα，β−エチレン性不飽和二重結合基含有化合物（ｃ３）を仕込み２時間かけて滴下した。他方には、濃度２０％の過硫酸アンモニウム水溶液
２．５部を仕込み２時間かけて滴下した。滴下完了後、を継続した後反応を終了した。
次いでイオン交換水で溶液の不揮発成分を４５重量％に調整することでコアシェル型樹脂微粒子水性分散体（Ｃ）を得た。
【０１８１】
表１に示した合成例１〜４の樹脂（Ｘ）について、重量平均分子量（Ｍｗ）、及び酸価（ＡＶ）を以下の方法に従って求め、結果を表１に示した。
表２に示した合成例５〜８のコアシェル型樹脂微粒子水性分散体（Ｃ）について、重量平均分子量（Ｍｗ）、ガラス転移温度（Ｔｇ）、平均粒子径（Ｄｍ）及び凝集物の有無を以下の方法に従って求め、結果を表２に示した。
【０１８２】
【表１】
2015147874.tif 000002
【０１８３】
【表２】
2015147874.tif 000003
【０１８４】
表１に記載の樹脂（Ｘ）、及び表２に記載の水性分散体（Ｃ）の詳細は、以下のとおりである。表１及び２において、記号「−」は、配合なしを意味している。
・成分（ｃ１）
Ｓｔ：スチレン、ＢｚＭＡ:アクリル酸ベンジル、ＰｈＥＡ：アクリル酸フェノキシエチル
・成分（ｃ２）
ＡＡ：アクリル酸、ＭＡＡ：メタクリル酸
・成分（ｃ３）
ＥＡ：アクリル酸エチル、ＢＡ：アクリル酸ｎ−ブチル、
・成分（ｃ４）
ＬＡ：アクリル酸ラウリル、ＣＨＡ：アクリル酸シクロヘキシル、ＡＣＭＯ：アクリロイルモルホリン、２ＥＨＡ：アクリル酸２−エチルヘキシル、２ＨＥＡ：アクリル酸２−ヒドロキシエチル、ＥＤＭＡ：ジアクリル酸エチレングリコール、ＴＥＳＡ：３−メタクリロイルオキシプロピルトリエトキシシラン
・その他
ＭＡ：アクリル酸メチル、ＭＭＡ：メタクリル酸メチル
本発明では、上述の成分に限定されることなく、各種特性に優れた水性分散体を提供することができる。
【０１８５】
《分子量》
数平均分子量（Ｍｎ）と重量平均分子量（Ｍｗ）の測定は、昭和電工社製ＧＰＣ（ゲルパーミエーションクロマトグラフィー）「ＳｈｏｄｅｘＧＰＣ Ｓｙｓｔｅｍ−２１」を用いた。ＧＰＣは溶媒に溶解した物質をその分子サイズの差によって分離定量する液体クロマトグラフィーであり、溶媒としてはテトロヒドロフラン、数平均分子量（Ｍｎ）と重量平均分子量（Ｍｎ）の決定はポリスチレン換算で行った。
【０１８６】
《酸価（ＡＶ》
共栓三角フラスコ中に試料を、約１ｇを精密に量り採り、トルエン／エタノール（容積比：トルエン／エタノール＝２／１）混合液１００ｍｌを加えて溶解した。これに、フェノールフタレイン試液を指示薬として加え、３０秒間保持した後、溶液が淡紅色を呈するまで０．１Ｎアルコール性水酸化カリウム溶液で滴定した。
乾燥状態の樹脂の値として、酸価（ｍｇＫＯＨ／ｇ）を次式により求めた。
酸価（ｍｇＫＯＨ／ｇ）＝｛（５.６１１×ａ×Ｆ）／Ｓ｝／（不揮発成分濃度／１００）
ただし、Ｓ：試料の採取量（ｇ）
ａ：０．１Ｎアルコール性水酸化カリウム溶液の消費量（ｍｌ）
Ｆ：０．１Ｎアルコール性水酸化カリウム溶液の力価
【０１８７】
《ガラス転移温度（Ｔｇ）》
ロボットＤＳＣ（示差走査熱量計、セイコーインスツルメンツ社製「ＲＤＣ２２０」）に「ＳＳＣ５２００ディスクステーション」（セイコーインスツルメンツ社製）を接続して、測定に使用した。
試料約１０ｍｇをアルミニウムパンに入れ、秤量して示差走査熱量計にセットし、試料を入れない同タイプのアルミニウムパンをリファレンスとして、１００℃の温度で５分間加熱した後、液体窒素を用いて−１２０℃まで急冷処理した。その後１０℃／分で昇温し、昇温中に得られたＤＳＣチャートからガラス転移温度（Ｔｇ、単位：℃）を決定した。
【０１８８】
《平均粒子径（Ｄｍ）》
試料を５００倍に水希釈し、該希釈液約５ｍｌを動的光散乱測定法（測定装置はマイクロトラック（株）日機装製）により測定をおこなった。この時得られた体積粒子径分布データ（ヒストグラム）のピークを平均粒子径（Ｄｍ、単位：ｎｍ、あるいはμｍ）とした。
【０１８９】
《凝集物の有無》
試料を１８０メッシュ（１００μｍ）のろ布で濾過し、合成時に発生する樹脂微粒子分散体１ｋｇ当たりの凝集物量を測定した。評価基準は以下の通りである。「△」評価以上の場合、実際の使用時に特に問題ない。
（評価基準）
○：０．１ｇ未満である
△：０．１ｇ以上、０．５ｇ未満である
×：０．５ｇ以上である
【０１９０】
＜色材の製造＞
［製造例１〜２］
無機顔料６７．６部、水性分散体（Ｃ）２６．８部、表面改質剤(Ｅ)０．４部、及びイオン交換水５．２部、をペイントコンディショナーにて２時間分散し、濃縮顔料分散液である色材（Ｆ）を得た。
【０１９１】
［製造例３〜６］
有機顔料、あるいは染料を３８．０部、水性分散体（Ｃ）２７．０部、表面改質剤(Ｅ)０．４部、及びイオン交換水３４．６部、をペイントコンディショナーにて２時間分散し、濃縮顔料分散液である色材（Ｆ）を得た。
【０１９２】
表３に示した製造例１〜６の色材（Ｆ）について、不揮発成分濃度（ＮＶ）を以下の方法に従って求め、結果を表３に示した。
【０１９３】
【表３】
2015147874.tif 000004
【０１９４】
表３に記載の色材(Ｆ)の詳細は、以下のとおりである。表３において、記号「−」は、配合なしを意味している。
・染料、または顔料
ＣＲ８０：石原産業社製酸化チタン顔料  「タイペーク ＣＲ８０」、ＦＧ７３３０：トーヨーカラー社製フタロシアニン顔料  「リオノールブルー ＦＧ７３３０」、ＹＬ−ＳＥ：日本化薬社製分散染料  「カヤロンポリエスター ＹＬ−ＳＥ」
・水性分散体（Ｃ）
Ｊ−２１５６：ＢＡＳＦ社製水性分散体  「ＪＯＮＣＲＹＬ ２１５６」  不揮発成分：５０％
・表面改質剤(Ｅ)
４２０：日信化学工業社製表面改質剤  「サーフィノール ４２０」
本発明では、上述の成分に限定されることなく、各種特性に優れた水性分散体を提供することができる。
【０１９５】
《不揮発成分濃度（ＮＶ）の測定》
色材（Ｆ）、約１ｇを金属容器に秤量し、１５０℃オーブンにて２０分間乾燥して、残分を秤量して残率計算をし、不揮発成分濃度（％）とした。
【０１９６】
＜水性分散体樹脂組成物＞
［配合例１〜４０］
１Ｌのポリ瓶に、カルボキシル基含有ポリオレフィン樹脂（ａ）の水性分散体（Ａ）、ワックス状樹脂（ｂ１）を界面活性剤（ｂ２）で分散してなる水性分散体（Ｂ）、水性媒体中でα，β−エチレン性不飽和二重結合基含有化合物（ｃ）を重合してなるコアシェル型樹脂微粒子水性分散体（Ｃ）、シラン化合物(Ｄ)、表面改質剤(Ｅ)、色材（Ｆ）、その他の添加剤、及び精製水を表４に示す比率で仕込み、ホモミキサーにて、３，０００回転で５分間、十分に攪拌を行い、十分に脱泡を行った後、不揮発成分濃度、約１２％前後の配合例に示す水性分散体樹脂組成物を得た。
【０１９７】
表４の比率で配合した水性樹脂分散体組成物を用い、それぞれ以下の方法でガラス積層体を作成した。
【０１９８】
【表４】
2015147874.tif 000005
【０１９９】
＜ガラス積層体＞
［実施例１〜３６］［比較例１〜４］
表４に示した水性分散体樹脂組成物をガラス用コーティング剤として使用して、以下の積層体を作成した。
ホットエンドコーティングで酸化錫を施した液体用ガラス容器を用意し、それらを高温乾燥機中で１１５℃にて６０分間保持して、十分に定着化をした。配合例に示したガラス用コーティング剤をハンド式スプレーガンのカップに充填し、スプレーガンを固定した。外表面の平均温度を１１０℃とした該ガラス容器をターンテーブルの中心に置き、２回転／分で回転させながらガラス用コーティング剤を約２秒間スプレーし、ガラス容器の外表面胴部にコーティング剤を塗布した。その後、乾燥させてガラス積層体を作成した。
【０２００】
得られたガラス積層体について、滑性（常態、温水浸漬後）及び密着性（滑性変化、外観変化）を以下の方法に従って求め、結果を同様に表５に示した。
【０２０１】
《滑性測定（常態）》
ガラス積層体表面の滑性測定は、滑性測定機を用いて、日本ガラスびん協会規格「７．１４表面滑り角度測定方法」に基づいて測定した。
測定は、３本の瓶状ガラス容器積層体を俵積みし、このサンプルを徐々に傾斜させて上部ガラス容器が滑り始めた角度すなわち滑性角度で判定し、その角度(°)が小さいほど活性が良いと判断した。「△」評価以上の場合、実際の使用時に特に問題ない。
<滑性測定判断基準> 
◎：滑性角度７〜１０°
○：滑性角度１１°〜１３°
△：滑性角度１４°〜１６°
×：滑性角度１７°以上
【０２０２】
《温水浸漬後滑性》
ガラス積層体を６５℃の温水に２０分間浸漬し(Ｃ社情報、他社明細書は７０℃-１０分)、取り出したガラス積層体について、上記同様測定し、「温水浸漬後滑性」とした。
「△」評価以上の場合、実際の使用時に特に問題ない。
<滑性測定判断基準> 
◎：滑性角度７〜１０°
○：滑性角度１１°〜１３°
△：滑性角度１４°〜１６°
×：滑性角度１７°以上
【０２０３】
<密着性試験（滑性測定）>
ガラス容器積層体を、ラインシュミレーター(ＬＳ)に２分かけた後、ガラス容器表面の傷の有無を確認した。その後、滑性測定機を用いて、日本ガラスびん協会規格「７．１４表面滑り角度測定方法」に基づいて滑性を測定し、ラインシュミレーター使用前後の滑性の変化を測定した。「△」評価以上の場合、実際の使用時に特に問題ない。
<判断基準> 
○：滑性角度変化が３°以下で問題なし。
△：滑性角度変化が３〜７°で実用上、問題なし
×：滑性角度変化が７°以上で、滑性低下が著しい
【０２０４】
《密着性試験（外観評価）》
上記同様、ガラス積層体を、ラインシュミレーター(ＬＳ)に２分かけた後の外観を目視にて評価した。「△」評価以上の場合、実際の使用時に特に問題ない。
<判断基準> 
◎：コーティング剤の剥がれが全くなし
○：若干端部に浮きがある
△：微少の剥がれがあるが特に問題なし
×：一部コーティング剥がれている
××：大部分コーティングが剥がれている
【０２０５】
表５の結果より、本発明の水性分散体樹脂組成物をガラスコーティング剤として用いた場合は、ガラス積層体表面に十分な滑性を付与し、しかも耐磨耗性、耐水性にも優れることが分かる(実施例５〜３６)。更に密着性試験の結果から、ガラスコーティング剤の剥がれがないことから、ガラス製品表面のコーティングの磨耗・脱落に起因する搬送ライン、特にコンベアガイドの汚染を防止することも可能である。
一方、本発明の水性コーティング剤以外の組成物は、耐摩耗性、耐水性共に本発明の水性コーティング剤より劣ることが分かる(比較例１〜４)。
【０２０６】
【表５】
2015147874.tif 000006